(57)【要約】      （修正有）【課題】塗布面である皮膚や唇への密着性と沿いとなじみが良く、さらには、刺激が小さく塗布を円滑にする事ができる化粧用液状化粧料等を塗布することができる合成繊維製塗布芯を提供すること。【解決手段】熱加工と樹脂バインダで結束された多孔質の繊維束体からなる合成繊維製塗布芯であって、前記樹脂バインダは、皮膚や唇に対する刺激性の優れるものとして、ヘキサメチレンジイソシアネートに多官能アルコールを付加したポリイソシアネートと、ポリオールとの反応生成物であるポリウレタン樹脂である。【選択図】図１
2006198047.tif 000002
【特許請求の範囲】
【請求項１】
熱加工と樹脂バインダで結束された多孔質の繊維束体からなる合成繊維製塗布芯であって、前記樹脂バインダは、皮膚や唇に対する刺激性の優れるものとして、ヘキサメチレンジイソシアネートに多官能アルコールを付加したポリイソシアネートと、ポリオールとの反応生成物であるポリウレタン樹脂であることを特徴とする合成繊維製塗布芯。
【発明の詳細な説明】
【技術分野】
【０００１】
本発明は、化粧用、例えば、口紅、アイライナー、アイシャドウ等々の液状化粧料等を塗布するための塗布芯に関するものである。
【背景技術】
【０００２】
従来、この種のペンに使用されている繊維製ペン先は、繊維を長手方向に集束して成型金型に通して熱加工し、樹脂バインダを含浸させ、乾燥して、繊維同士をこれの交絡部分に付着して硬化した樹脂バインダで接着して多孔質の原棒を作製し、これを研磨等の方法で先端及び後端形状を含めて所望のペン先形状に成形してあるもので、ペンの軸筒先端に挿着されて使用されている。
特許文献１では、繊維として、ポリアクリロニトリル系（アクリル繊維）、ポリエチレンテレフタレート系（ポリエステル繊維）、ポリアミド系（ナイロン繊維）の細デニール物を使用し、樹脂バインダとして、２液のウレタン樹脂の組み合わせで、各種ポリイソシアネートとＯＨ価が２００以下のポリオールを使用し、毛筆の如く筆記圧の変化により筆跡幅に変化をもたせることができるペン先が紹介されている。
また、特に繊維製ペン先は、一般的に樹脂バインダのポリイソシアネートとして、１分子のトリメチロールプロパンと３分子のトリレンジイソシアネートから生成されるトリイソシアネートが一般的に使用されていた。しかし、前記トリイソシアネートが使用されたペン先では硬い為、皮膚や唇に対して不快な刺激を与え、ソフトで滑らかな刺激のない筆感を得ようとして樹脂バインダの濃度を低くすると、ペン先はヘタリ易く、研磨性が劣るものとなっていた。
【０００３】
特許文献２では、繊維として、単糸繊度が７デニールを超えない極細巻縮ポリアミド繊維を使用し、樹脂バインダとして、２液の合成樹脂エラストマの組み合わせで、前記合成樹脂エラストマが少なくとも２００％伸度と、１００％伸度における１００ｋｇ／ｃｍ２を超えない弾性率とを有した筆様筆記具に用いる柔軟性及び復元性を有する筆記具用ペン先が紹介されている。しかし、前記合成樹脂エラストマが使用されたペン先では、トメ、ハネ、ハライを必要とする筆様筆記具用途では、柔軟性及び復元性においては、利点を有するが、化粧用としては、皮膚や唇に対して不快な刺激を与え、ソフトで滑らかな筆感が得られるとは言い難い。
特許文献１及び２に開示されたポリウレタン樹脂は、化粧用として皮膚や唇に対して、不快な刺激が無く、沿いとなじみを良化させるためのポリイソシアネート樹脂を選ぶ必要があることについては、何等示唆されていない。
【特許文献１】特開昭５１−４６２２５号公報
【特許文献２】実公平１−１１５０４号公報
【発明の開示】
【発明が解決しようとする課題】
【０００４】
本発明者は、化粧用塗布芯の皮膚や唇への刺激性の改良について鋭意検討した結果、熱加工と樹脂バインダで結束された多孔質の繊維束体からなる塗布芯において、合成繊維に結束させる２液のポリウレタン樹脂におけるイソシアネートを脂肪族のヘキサメチレンジイソシアネートに多官能アルコールを付加したポリイソシアネートに設定する事により、皮膚や唇への刺激性を飛躍的に向上させ得る事を見出し、本発明を完成させるに至った。
【課題を解決するための手段】
【０００５】
本発明は、前記課題を達成する為、以下の構成にしたことを特徴とする。
熱加工と樹脂バインダで結束された多孔質の繊維束体からなる合成繊維製塗布芯であって、前記樹脂バインダは、皮膚や唇に対する刺激性の優れるものとして、ヘキサメチレンジイソシアネートに多官能アルコールを付加したポリイソシアネートと、ポリオールとの反応生成物であるポリウレタン樹脂であることを特徴とする合成繊維製塗布芯に関する。
【発明の効果】
【０００６】
本発明によれば、塗布芯の樹脂バインダであるポリイソシアネートが、ソフトセグメント鎖に起因する脂肪族系つまりヘキサメチレンジイソシアネートに多官能アルコールを付加したポリイソシアネートからなるので塗布面である皮膚や唇への密着性と沿いとなじみが良く、さらには、刺激が小さく塗布を円滑にする効果、さらには、樹脂バインダの濃度を下げずにソフトであるため研磨性においても優れる効果が発現されることになる。
【発明を実施するための最良の形態】
【０００７】
本発明に使用する合成繊維について説明する。合成繊維は、ポリエステル、ナイロン、アクリル等があり、表面の平滑性に優れる為、皮膚等の塗布に対する滑らか性に優れ、液状化粧料に対する変色等の安定性に優れるポリエステル繊維及びヤング率が低い為、弾力性に優れるナイロン繊維を使用するのが望ましい。繊維形態は、フィラメント、スライバーのいずれも使用可能であり、当繊維には捲縮加工が必要であり、その加工は、仮撚り加工、機械クリンプ加工いずれの加工も使用可能である。繊維の太さ（デシテックス）は、毛細管力に影響を与えると同時にインクフローにも影響を与えるが、皮膚や唇のような刺激に対して敏感な塗布面に対して、ソフトで滑らかな刺激の小さい塗布芯を求めるには、５．５デシテックス以下、好ましくは３．３デシテックス以下である。５．５デシテックスを超えると繊維を複数本長手方向に揃えて、熱加工と樹脂バインダで結束させ先端を研磨等によって加工する塗布芯では、前記先端が、塗布面である為に、繊維の太さが太くなりすぎると滑らかさに欠け、皮膚や唇に対して刺激を引き起こしてしまう事になる。
【０００８】
また、本発明に使用する樹脂について説明する。ポリオールとは、多塩基酸類と多価アルコール類を原料としたポリエステルポリオール、エチレンオキサイド、プロピレンオキサイド等の重合によって得られるポリエーテルオリオール等を指し、公知の通り、ポリオール主鎖部の割合が増加するとソフトセグメントの長さが長くなり、より柔軟となる為、ＯＨ価の低い方が好ましい。
【０００９】
本発明の実施の態様を実施例に基づいて説明する。
実施例１のポリエステル繊維製ペン先は、単糸が１．１デシテックスでポリエステル繊維からなるフィラメントを３２５００本集束し、４．０φの貫通穴を有する２３５℃に加熱された成形金型内を通過させ、圧縮緻密化され、４．０ｍｍφの繊維束体を得た。その後、ヘキサメチレンジイソシアネートに多官能アルコールを付加したポリイソシアネートとポリエステルポリオールを配合した樹脂バインダ（濃度＝６％）に含浸させ、樹脂バインダを乾燥硬化させて棒状体を得た。その後、指定の長さにカットし、先端、後端を研磨して先鋭筆形状の塗布芯を得た。
【００１０】
比較例１のポリエステル繊維製ペン先は、単糸が１．１デシテックスでポリエステル繊維からなるフィラメントを３２５００本集束し、４．０φの貫通穴を有する２３５℃に加熱された成形金型内を通過させ、圧縮緻密化され、４．０ｍｍφの繊維束体を得た。その後、トリレンジイソシアネートとトリメチロールプロパンの反応生成物であるポリイソシアネートとポリエステルポリオールを配合した樹脂バインダ（濃度＝６％）に含浸させ、樹脂バインダを乾燥硬化させて棒状体を得た。その後、指定の長さにカットし、先端、後端を研磨して先鋭筆形状の塗布芯を得た。
【００１１】
実施例２のナイロン繊維製ペン先は、単糸が３．３デシテックスでナイロン繊維からなるフィラメントを５２８０本集束し、３．３φの貫通穴を有する２２０℃に加熱された成形金型内を通過させ、圧縮緻密化され、３．３ｍｍφの繊維束体を得た。その後、ヘキサメチレンジイソシアネートに多官能アルコールを付加したポリイソシアネートとポリエステルポリオールを配合した樹脂バインダ（濃度＝１０％）に含浸させ、樹脂バインダを乾燥硬化させて棒状体を得た。その後、指定の長さにカットし、先端、後端を研磨して先鋭筆形状の塗布芯を得た。
【００１２】
比較例２のナイロン繊維製ペン先は、単糸が３．３デシテックスでナイロン繊維からなるフィラメントを５２８０本集束し、３．３φの貫通穴を有する２２０℃に加熱された成形金型内を通過させ、圧縮緻密化され、３．３ｍｍφの繊維束体を得た。その後、トリレンジイソシアネートとトリメチロールプロパンの反応生成物であるポリイソシアネートとポリエステルポリオールを配合した樹脂バインダ（濃度＝１０％）に含浸させ、樹脂バインダを乾燥硬化させて棒状体を得た。その後、指定の長さにカットし、先端、後端を研磨して先鋭筆形状の塗布芯を得た。
【００１３】
図１には、本発明の塗布芯における実施例、比較例のデータを示している。前記記載のポリエステル繊維、ナイロン繊維でのヘキサメチレンジイソシアネートに多官能アルコールを付加したポリイソシアネートを使用した実施例とトリレンジイソシアネートとトリメチロールプロパンの反応生成物であるポリイソシアネートを使用した比較例について、中心の硬度（デュロメータ硬度：ＪＩＳＫ６２５３Ａ）、研磨性、皮膚への刺激性を評価した。結果として、中心硬度に違いがみられ、実施例の方がソフトで皮膚への刺激が小さい点で優れている。さらには、ソフトになれば研磨性が劣るのであるが、実施例においては、比較例と比べて樹脂濃度が変わらない為、繊維と樹脂バインダとの交絡点が変わらず研磨性においても優れている。
【産業上の利用可能性】
【００１４】
本発明は、化粧用等の塗布芯としての利用が可能であり、塗布面である皮膚や唇への密着性と沿いとなじみが良く、さらには、刺激が小さく塗布を円滑にする事ができる合成繊維製塗布芯を提供する事ができる。
【図面の簡単な説明】
【００１５】
【図１】本発明の塗布芯における実施例のデータを比較例とともに示している表。
【図１】
2006198047.tif 000003